Des élastomères en exemple inclus, mais ne sont pas limités à, des caoutchoucs, polymères (par exemple, homopolymères, copolymères et/ou terpolymères) de 1,3-butadiène, styrène, isoprène, isobutylène, 2,3-dialkyl-1,3-butadiène, où l’alkyle peut être du méthyle, éthyle, propyle, etc., acrylonitrile, éthylène, propylène et analogues. L’élastomère peut avoir une température de transition vitreuse (Tg), comme mesuré par calorimétrie à balayage différentiel (DSC), dans la plage d’environ -120°C à environ 0°C. Des exemples incluent, mais ne sont pas limités à, du caoutchouc de styrène-butadiène (SBR), du caoutchouc naturel et ses dérivés tels que du caoutchouc chloré, polybutadiène, polyisoprène, poly(styrène-co-butadiène) et des dérivés étendus à l’huile de l’un quelconque de ceux-ci. Des mélanges de l’un quelconque des composés précédents peuvent également être utilisés. Des caoutchoucs synthétiques adaptés particuliers incluent des copolymères de styrène et butadiène comprenant d’environ 10 % en poids à environ 70 % en poids de styrène et d’environ 90 à environ 30 % en poids de butadiène tel qu’un copolymère de 19 parties de styrène et 81 parties de butadiène, un copolymère de 30 parties de styrène et 70 parties de butadiène, un copolymère de 43 parties de styrène et 57 parties de butadiène et un copolymère de 50 parties de styrène et 50 parties de butadiène ; des polymères et copolymères de diènes conjugués tels que du polybutadiène, polyisoprène, polychloroprène, et analogues, et des copolymères de ces diènes conjugués avec un monomère contenant un groupe éthylénique pouvant être copolymérisé avec ceux-ci tel que du styrène, méthyle styrène, chlorostyrène, acrylonitrile, 2-vinyl-pyridine, 5-méthyl-2-vinylpyridine, 5-éthyl-2-vinylpyridine, 2-méthyl-5-vinylpyridine, acrylates à substitution allyle, vinyle cétone, méthylisopropénylcétone, éther de méthylvinyle, acides alpha-méthylène carboxyliques et les esters et amides de ceux-ci, tels que l'acide acrylique et l’amide d'acide dialkylacrylique. Il est également approprié d’utiliser ici des copolymères d'éthylène et autres oléfines à teneur élevée en alpha tels que du propylène, 1-butène, et 1-pentène. D’autres polymères sont décrits dans la Publication de Demande de Brevet US N° 2018/0 282 523 et le Brevet Européen 2 423 253B1, dont les descriptions sont incorporées ici à titre de référence. D’autres polymères incluent des élastomères à base de silicone ou des systèmes hybrides qui ont des silicones et des domaines hydrocarbures. En ce qui concerne l’élastomère solide qui est utilisé et mélangé avec la charge humide, l’élastomère solide peut être considéré comme étant un élastomère sec ou un élastomère sensiblement sec. L’élastomère solide à une teneur en eau (ou teneur en humidité) de 5 % en poids ou moins, sur la base du poids total de l'élastomère solide, telle que 4 % en poids ou moins, 3 % en poids ou moins, 2 % en poids ou moins, 1 % en poids ou moins, ou de 0,1 % en poids à 5 % en poids, 0,5 % en poids à 5 % en poids, 1 % en poids à 5 % en poids, 0,5 % en poids à 4 % en poids, et analogues. L’élastomère solide peut être entièrement un élastomère (avec une teneur en eau de départ de 5 % en poids au moins) ou peut être un mélange-maître d’élastomère solide qui comprend également une ou plusieurs charges et/ou autres composants. Par exemple, l’élastomère solide peut être réalisé à partir de 50 % en poids à 99,9 % en poids d’élastomère avec 0,1 % en poids à 50 % en poids d’une charge pré-dispersée dans l’élastomère sur une base en poids sec, la charge pré-dispersée étant présente en plus de la charge humide incorporée dans le composite.